평균 입도 가 400 메 쉬 의 토르 말린 분말 1 . 5 kg 과 200 메 쉬 의 체 에 거른 뒤 , 물 에 침전 시키 고 , 그 상층부 위 만 을 꺼낸 황토 1 . 0 kg 과 옥수수 전분 0 . 45 kg 을 균일 하 게 혼합 하 여 반죽 을 하 여 2 . 95 ㎏ 의 세라믹 조성물 을 준비 하 였 다 . 이어서 준비 된 세라믹 조성물 을 폴리우레탄 수지 에 나노 분사 하 여 세라믹 필터 를 제조 하 였 다 . 이어서 활성탄 은 공기 가 통과 할 수 있 는 필터 지 지체 에 충 진하 여 활성탄 필터 를 제조 하 고 , 이 를 일본 내 쇼날 사 의 열 교환기 ( 모델 명 FY - 10 KB 3 A ) 의 열 교환 부재 양측 에 설치 하 여 열 교환기 를 제작 하 였 다 .